БУМАГА ИЛИ КАРТОН С ПОКРЫТИЕМ, ПРИГОДНЫЕ ДЛЯ ПЕРЕРАБОТКИ, И СПОСОБЫ ИХ ИЗГОТОВЛЕНИЯ

1. Способ изготовления бумаги или картона с покрытием, пригодных для переработки, включающий:
a) подачу покрытия на водной основе в по меньшей мере одну установку для нанесения покрытия, причем покрытие на водной основе включает от приблизительно 70 до приблизительно 90 мас.% полимерной эмульсии, в расчете на сухую массу покрытия, и от приблизительно 10 до приблизительно 30 мас.% пигмента в расчете на сухую массу покрытия;
b) нанесение покрытия на водной основе на бумагу или картон для создания слоя покрытия на бумаге или картоне;
c) сушку слоя покрытия на водной основе для получения бумаги или картона с покрытием и
d) охлаждение бумаги или картона с покрытием,
2
2
где нанесение покрытия, сушку и охлаждение проводят при температурах, эффективных для получения изделия из картона с покрытием, водонепроницаемость которого составляет менее приблизительно 10 г/м, а скорость проникновения паров влаги составляет менее 120 г/м,
где изделие из бумаги или картона с покрытием пригодно для термосваривания.
2. Способ по п.1, где покрытие на водной основе подают в автономную установку для нанесения покрытия.
3. Способ по п.2, где автономная установка для нанесения покрытия находится в том же месте, где расположена машина, поставляющая бумагу или картон.
4. Способ по п.1, где покрытие на водной основе наносят на бумагу или картон, температура которых составляет 40°С или менее.
5. Способ по п.1, где бумагу или картон с покрытием охлаждают с помощью воздушного охлаждения или путем приведения бумаги или картона с покрытием в контакт с охлаждающим цилиндром.
6. Способ по п.5, где температура охлаждающего цилиндра составляет 40°С или менее.
7. Способ по п.1, где вязкость покрытия на водной основе составляет от приблизительно 400 до приблизительно 1000 мПа·с, а содержание твердых веществ составляет от приблизительно 40 до приблизительно 60 мас.%, в расчете на массу покрытия.
8. Способ по п.1, где полимерную эмульсию выбирают из группы, состоящей из акриловых полимеров, акриловых сополимеров, сополимеров стирола и бутадиена, полимеров винилацетата, поливинилового спирта, сополимера этилена и винилацетата, сополимера этилена и винилхлорида, поливинилиденхлорида и их смесей.
9. Способ по п.8, где акриловый полимер выбирают из группы, состоящей из этилакрилата, метилметакрилата, бутилакрилата, 2-этилгексилакрилата, метилакрилата, этилметакрилата и их смесей.
10. Способ по п.8, где полимерная эмульсия представляет собой акриловую эмульсию или стирол-бутадиеновую эмульсию.
11. Способ по п.1, где пигмент выбирают из группы, состоящей из водных дисперсий глин для покрытий, диоксида титана, карбоната кальция, сульфата бария, талька, сульфата цинка, сульфата алюминия, продуктов реакции оксида кальция, литопона, сульфида цинка и их смесей.
12. Способ по п.11, где пигмент представляет собой тальк.
2
2
13. Способ по п.1, где покрытие на водной основе в количестве от приблизительно 5 г/м до приблизительно 10 г/м наносят с помощью стержня или планки.
14. Способ по п.1, где на поверхность бумаги или картона наносят более одного слоя покрытия.
15. Способ по п.14, где каждый слой покрытия образован из другой полимерной эмульсии.
16. Способ по п.1, где на каждую сторону бумаги или картона наносят по меньшей мере один слой покрытия.
17. Изделие из бумаги или картона с покрытием, включающее:
слой основы, на которую по меньшей мере с одной стороны нанесен первый слой покрытия, образованный из первой эмульсии акрилового полимера, и
второй слой покрытия, который контактирует с первым слоем покрытия, причем второй слой покрытия образован из второй эмульсии акрилового полимера;
2
2
причем водонепроницаемость изделия из бумаги или картона с покрытием составляет менее приблизительно 10 г/м, а значение скорости проникновения паров влаги составляет менее 120 г/м после 24 ч при температуре 25°С и относительной влажности 75%,
где изделие из бумаги или картона с покрытием пригодно для термосваривания.
18. Изделие из картона с покрытием по п.17, где первую и вторую эмульсии акрилового полимера выбирают из группы, состоящей из этилакрилата, метилметакрилата, бутилакрилата, 2-этилгексилакрилата, метилакрилата, этилметакрилата и их смесей.
19. Изделие из картона с покрытием по п.17, где первый и/или второй слои покрытия включают пигмент, который выбирают из группы, состоящей из глин для покрытий, диоксида титана, карбоната кальция, сульфата бария, талька, сульфата цинка, сульфата алюминия, продуктов реакции оксида кальция, литопона, сульфида цинка и их смесей.
20. Изделие из картона с покрытием по п.19, где пигмент представляет собой тальк.
21. Изделие из бумаги или картона с покрытием, включающее:
слой основы, на которую по меньшей мере с одной стороны нанесен первый слой покрытия, образованный из стирол-бутадиеновой эмульсии, и
второй слой покрытия, который контактирует с первым слоем покрытия, причем второй слой покрытия образован из эмульсии акрилового полимера;
2
2
причем водонепроницаемость изделия из картона с покрытием составляет менее приблизительно 7 г/м, а значение скорости проникновения паров влаги составляет менее 30 г/м после 24 ч при температуре 25°С и относительной влажности 75%,
где изделие из бумаги или картона с покрытием пригодно для термосваривания.
22. Изделие из картона с покрытием по п.21, где эмульсию акрилового полимера выбирают из группы, состоящей из этилакрилата, метилметакрилата, бутилакрилата, 2-этилгексилакрилата, метилакрилата, этилметакрилата и их смесей.
23. Изделие из картона с покрытием по п.21, где первый и/или второй слои покрытия включают пигмент, который выбирают из группы, состоящей из глин для покрытий, диоксида титана, карбоната кальция, сульфата бария, талька, сульфата цинка, сульфата алюминия, продуктов реакции оксида кальция, литопона, сульфида цинка и их смесей.
24. Изделие из картона с покрытием по п.23, где пигмент представляет собой тальк.